(57)【特許請求の範囲】
【請求項１】
プロ触媒組成物であって、
マグネシウム部分とチタン部分と構造（Ｉ）
【化３】
0006012623.tif 000006
（式中、Ｒ、Ｒ1、Ｒ2、Ｒ3およびＲ4は、同一であるかまたは異なり、Ｒは、無置換脂肪族Ｃ3〜Ｃ20第二級アルキル基、１つまたは複数の非ヒドロカルビル基、ハロヒドロカルビル基、もしくはケイ素含有基で置換された脂肪族Ｃ3〜Ｃ20第二級アルキル基、無置換Ｃ2〜Ｃ20アルケニル基および１つまたは複数の非ヒドロカルビル基、ハロヒドロカルビル基、もしくはケイ素含有基で置換されたＣ2〜Ｃ20アルケニル基からなる群から選択され、
Ｒ1は、無置換Ｃ1〜Ｃ20第一級アルキル基、１つまたは複数の非ヒドロカルビル基、ハロヒドロカルビル基、もしくはケイ素含有基で置換されたＣ1〜Ｃ20第一級アルキル基およびＣ2〜Ｃ20アルケニル基からなる群から選択され、
Ｒ2〜Ｒ4のそれぞれは、水素、Ｃ1〜Ｃ20第一級アルキル基、１つまたは複数の非ヒドロカルビル基、ハロヒドロカルビル基、もしくはケイ素含有基で置換されたＣ1〜Ｃ20第一級アルキル基、Ｃ2〜Ｃ20アルケニル基およびそれらの組合せからなる群から選択される）
を有しプロ触媒組成物の重量の６．５ｗｔ％超のアルコキシプロピルエステルとの組合せを含むプロ触媒組成物と、
助触媒と、
外部電子供与体と
を含む、オレフィン重合触媒組成物。
【請求項２】
Ｒ2〜Ｒ4のうちの少なくとも１つが水素である、請求項１に記載の触媒組成物。
【請求項３】
Ｒ2〜Ｒ4のうちの少なくとも２つが水素である、請求項１に記載の触媒組成物。
【請求項４】
Ｒ、Ｒ1、Ｒ2、Ｒ3およびＲ4のいずれかが、構造（ＩＩ）
Ｃ（Ｈ）＝Ｃ（Ｒ11）（Ｒ12）    （ＩＩ）
（式中、Ｒ11およびＲ12は、同一であるかまたは異なり、Ｒ11およびＲ12のそれぞれは、水素およびＣ1〜Ｃ18ヒドロカルビル基からなる群から選択される）
のＣ2〜Ｃ20アルケン基である、請求項１に記載の触媒組成物。
【請求項５】
１０ｗｔ％超のアルコキシプロピルエステルを含む、請求項１に記載の触媒組成物。
【請求項６】
安息香酸エステル含有塩化マグネシウムを含むプロ触媒前駆体を、アルコキシプロピルエステルの存在下でハロゲン化剤と接触させ、
ここで、アルコキシプロピルエステルは
構造（Ｉ）
【化３】
0006012623.tif 000007
（式中、Ｒ、Ｒ1、Ｒ2、Ｒ3およびＲ4は、同一であるかまたは異なり、Ｒは、無置換脂肪族Ｃ3〜Ｃ20第二級アルキル基、１つまたは複数の非ヒドロカルビル基、ハロヒドロカルビル基、もしくはケイ素含有基で置換された脂肪族Ｃ3〜Ｃ20第二級アルキル基、無置換Ｃ2〜Ｃ20アルケニル基および１つまたは複数の非ヒドロカルビル基、ハロヒドロカルビル基、もしくはケイ素含有基で置換されたＣ2〜Ｃ20アルケニル基からなる群から選択され、
Ｒ1は、無置換Ｃ1〜Ｃ20第一級アルキル基、１つまたは複数の非ヒドロカルビル基、ハロヒドロカルビル基、もしくはケイ素含有基で置換されたＣ1〜Ｃ20第一級アルキル基およびＣ2〜Ｃ20アルケニル基からなる群から選択され、
Ｒ2〜Ｒ4のそれぞれは、水素、Ｃ1〜Ｃ20第一級アルキル基、１つまたは複数の非ヒドロカルビル基、ハロヒドロカルビル基、もしくはケイ素含有基で置換されたＣ1〜Ｃ20第一級アルキル基、Ｃ2〜Ｃ20アルケニル基およびそれらの組合せからなる群から選択される）を有する、ステップと、
マグネシウム部分とチタン部分とアルコキシプロピルエステルを含む内部電子供与体とを含むプロ触媒組成物を形成するステップと
を含む、重合用プロ触媒組成物を形成する方法。
【請求項７】
接触させる前に、プロ触媒前駆体をハロゲン化剤で前もってハロゲン化するステップを含む、請求項６に記載の方法。
【請求項８】
プロ触媒組成物の重量の６．５ｗｔ％超のアルコキシプロピルエステルを含むプロ触媒組成物を形成するステップを含む、請求項６に記載の方法。
【請求項９】
重合条件下で、プロピレンおよび場合により１種または複数のコモノマーを、プロ触媒組成物の重量の６．５ｗｔ％超の前記アルコキシプロピルエステルを有する請求項１の前記プロ触媒組成物、助触媒および外部電子供与体を含む触媒組成物と接触させるステップと、
プロピレン系ポリマーを形成するステップと
を含む重合方法。
【請求項１０】
４ｇ／１０分より高いメルトフローレートを有するプロピレン系ポリマーを形成するステップを含む、請求項９に記載の方法。
【請求項１１】
請求項１に記載のアルコキシプロピルエステルを含み、４ｇ／１０分より高いメルトフローレートを有するプロピレン系ポリマー
を含むポリマー組成物。
【請求項１２】
プロピレン系ポリマーが、３．５から６．０の多分散指数を有する、請求項１１に記載のポリマー組成物。
【請求項１３】
３−メトキシプロピルイソブチレートを含む、請求項１１に記載のポリマー組成物。
【請求項１４】
Ｒ2〜Ｒ4のうちの少なくとも１つが水素である、請求項６に記載の方法。
【請求項１５】
Ｒ2〜Ｒ4のうちの少なくとも２つが水素である、請求項６に記載の方法。
【発明の詳細な説明】
【技術分野】
【０００１】
本開示は、プロ触媒（procatalyst）および触媒特性を強化するための方法を提供する。本開示は、これらのプロ触媒／触媒により生成されるフォルマント（formant）ポリマーを提供する。
【背景技術】
【０００２】
オレフィン系ポリマーに対する世界の需要は、これらのポリマーの用途が、より多様化し、また、より高度化するにつれて増え続けている。オレフィン系ポリマー、特にプロピレン系ポリマーを生成するためのチーグラーナッタ触媒組成物は、公知である。チーグラーナッタ触媒組成物は、典型的には、遷移金属ハロゲン化物（すなわち、チタン、クロム、バナジウム）を含有するプロ触媒、有機アルミニウム化合物などの助触媒、および場合により外部電子供与体を含む。多くの従来のチーグラーナッタ触媒組成物は、フタル酸エステル系内部電子供与体を有する、塩化マグネシウム担持塩化チタンプロ触媒を含む。
【０００３】
フタル酸エステルへの暴露による健康問題のため、当技術分野はフタル酸エステルの代替物質を発見することを余儀なくされている。プロピレン系ポリマーを生成するための、アルコキシアルキルエステル（ＡＥ）を内部電子供与体として含有する触媒組成物は、公知である。しかし、従来のＡＥ含有触媒は、それらの触媒活性および／または選択性が商業用途にとって低すぎるので、現在のところ実用的ではない。オレフィン系ポリマーの商業生産（すなわち大規模生産）に十分な触媒活性／選択性を有する、アルコキシアルキルエステル内部電子供与体を含有するチーグラーナッタプロ触媒組成物が望ましいであろう。
【発明の概要】
【課題を解決するための手段】
【０００４】
本開示は、アルコキシプロピルエステルを内部電子供与体として含有する、チーグラーナッタプロ触媒組成物を製造するための方法を提供する。本出願人は、安息香酸エステル含有塩化マグネシウム前駆体を使用して製造される、（小さな置換基を含有する／置換基を含有しないアルコキシプロピルエステルを含む）脂肪族酸のアルコキシプロピルエステルを内部電子供与体として含むプロ触媒組成物が、従来のＡＥ含有触媒と比較して、驚くべきことに触媒選択性を向上させることを発見した。
【０００５】
本開示は、触媒組成物を提供する。一実施形態では、触媒組成物が提供され、この触媒組成物は、マグネシウム部分とチタン部分と６．５ｗｔ％超のアルコキシプロピルエステルとの組合せを含むプロ触媒組成物を含む。その触媒組成物はまた、助触媒および外部電子供与体も含む。
【０００６】
本開示は、方法を提供する。一実施形態では、プロ触媒組成物を製造するための方法が提供され、この方法は、アルコキシプロピルエステルの存在下で、プロ触媒前駆体を、ハロゲン化剤と接触させるステップを含む。そのプロ触媒前駆体としては、安息香酸エステル含有塩化マグネシウムが挙げられる。この方法は、マグネシウム部分とチタン部分とアルコキシプロピルエステルを含む内部電子供与体とを含むプロ触媒組成物を形成するステップをさらに含む。
【０００７】
本開示は、別の方法を提供する。一実施形態では、重合方法が提供され、この重合方法は、重合条件下で、プロピレンおよび場合により１種または複数のコモノマーを、触媒組成物と接触させるステップを含む。その触媒組成物は、６．５ｗｔ％超のアルコキシプロピルエステルを含有するプロ触媒組成物、助触媒、および外部電子供与体を含む。その重合方法は、プロピレン系ポリマーを形成するステップをさらに含む。
【０００８】
本開示は、組成物を提供する。一実施形態では、ポリマー組成物が提供され、このポリマー組成物は、アルコキシプロピルエステルを含み、４ｇ／１０分より高いメルトフローレートを有する、プロピレン系ポリマーを含む。
【発明の効果】
【０００９】
本開示の利点は、改良したプロ触媒／触媒組成物を提供することである。
【００１０】
本開示の利点は、オレフィン系ポリマーの重合のために、選択性が向上したプロ触媒／触媒組成物を提供することである。
【００１１】
本開示の利点は、フタル酸エステルを含まないプロ触媒／触媒組成物である。
【００１２】
本開示の利点は、フタル酸エステルを含まない触媒組成物、およびそれから生成される、フタル酸エステルを含まないオレフィン系ポリマーを提供することである。
【００１３】
本開示の利点は、残留金属および残留ハロゲン化物の含有率が低下したオレフィン系ポリマーを生成するための、改良したプロ触媒／触媒組成物を提供することである。
【発明を実施するための形態】
【００１４】
本開示は、アルコキシプロピルエステルを内部電子供与体として有するプロ触媒組成物を提供する。アルコキシプロピルエステルは、触媒選択性を向上させる。
【００１５】
一実施形態では、触媒組成物が提供される。触媒組成物は、プロ触媒組成物、助触媒、および外部電子供与体を含む。プロ触媒組成物は、マグネシウム部分とチタン部分とアルコキシプロピルエステルとの組合せである。プロ触媒組成物は、プロ触媒組成物の総重量に対して６．５ｗｔ％超のアルコキシプロピルエステルを含有する。
【００１６】
プロ触媒前駆体
プロ触媒組成物は、アルコキシプロピルエステル（内部電子供与体）の存在下での、プロ触媒前駆体とハロゲン化剤との間の複数回（２回、３回またはそれ以上）の接触によって形成される。プロ触媒前駆体は、マグネシウムを含有し、また、マグネシウム部分化合物（ＭａｇＭｏ）、混合マグネシウムチタン化合物（ＭａｇＴｉ）または安息香酸エステル含有塩化マグネシウム化合物（ＢｅｎＭａｇ）であってもよい。一実施形態では、プロ触媒前駆体は、マグネシウム部分（「ＭａｇＭｏ」）前駆体である。「ＭａｇＭｏ前駆体」は、マグネシウムを唯一の金属成分として含有する。ＭａｇＭｏ前駆体は、マグネシウム部分を含む。適切なマグネシウム部分の非限定的な例としては、無水塩化マグネシウムおよび／またはそのアルコール付加物、マグネシウムアルコキシドもしくはアリールオキシド、混合マグネシウムアルコキシハロゲン化物、および／または炭酸化マグネシウムジアルコキシドもしくはアリールオキシドが挙げられる。１つの実施形態では、ＭａｇＭｏ前駆体は、マグネシウムジ（Ｃ１〜４）アルコキシドである。さらなる実施形態では、ＭａｇＭｏ前駆体は、ジエトキシマグネシウムである。
【００１７】
一実施形態では、プロ触媒前駆体は、混合マグネシウム／チタン化合物（「ＭａｇＴｉ」）である。「ＭａｇＴｉ前駆体」は、式ＭｇｄＴｉ（ＯＲｅ）ｆＸｇを有し、式中、Ｒｅは、１個から１４個の炭素原子を有する脂肪族もしくは芳香族炭化水素ラジカルまたはＣＯＲ’（ここで、Ｒ’は、１個から１４個の炭素原子を有する脂肪族もしくは芳香族炭化水素ラジカルである）であり；各ＯＲｅ基は、同一であるかまたは異なり；Ｘは独立に、塩素、臭素またはヨウ素、好ましくは塩素であり；ｄは、０．５から５６または２から４であり；ｆは、２から１１６または５から１５であり；ｇは、０．５から１１６または１から３である。ＭａｇＴｉ前駆体は、その調製で使用した前駆体反応媒体からアルコールを除去することによる、制御された沈殿によって調製される。一実施形態では、反応媒体は、芳香族液体、例えば、塩素化芳香族化合物またはクロロベンゼンと、アルカノール、特にエタノールとの混合物を含む。適切なハロゲン化剤としては、四臭化チタン、四塩化チタンまたは三塩化チタン、特に四塩化チタンが挙げられる。ハロゲン化に使用した溶液からアルカノールを除去することにより、所望の形態および表面積を有する固体前駆体が沈殿する。さらなる実施形態では、得られたプロ触媒前駆体は、粒度が本質的に均一である複数の粒子である。
【００１８】
一実施形態では、プロ触媒前駆体は、安息香酸エステル含有塩化マグネシウム物質である。本明細書で使用する場合、「安息香酸エステル含有塩化マグネシウム」（「ＢｅｎＭａｇ」）は、安息香酸エステル内部電子供与体を含有する、プロ触媒（すなわち、ハロゲン化されたプロ触媒前駆体）であり得る。ＢｅｎＭａｇ物質はまた、ハロゲン化チタンなどのチタン部分を含むこともできる。安息香酸エステル内部供与体は、不安定であり、プロ触媒および／または触媒の合成中に、他の電子供与体に置きかえられ得る。適切な安息香酸エステル基の非限定的な例としては、安息香酸エチル、安息香酸メチル、ｐ−メトキシ安息香酸エチル、ｐ−エトキシ安息香酸メチル、ｐ−エトキシ安息香酸エチル、ｐ−クロロ安息香酸エチルが挙げられる。１つの実施形態では、安息香酸エステル基は、安息香酸エチルである。適切なＢｅｎＭａｇプロ触媒前駆体の非限定的な例としては、Ｔｈｅ  Ｄｏｗ  Ｃｈｅｍｉｃａｌ  Ｃｏｍｐａｎｙ、Ｍｉｄｌａｎｄ、Ｍｉｃｈｉｇａｎから入手可能な商品名ＳＨＡＣ（商標）１０３およびＳＨＡＣ（商標）３１０というプロ触媒が挙げられる。一実施形態では、ＢｅｎＭａｇプロ触媒前駆体は、安息香酸エステル化合物の存在下での、任意のプロ触媒前駆体（すなわち、ＭａｇＭｏ前駆体またはＭａｇＴｉ前駆体）のハロゲン化の生成物であってもよい。
【００１９】
プロ触媒組成物
本開示は、方法を提供する。一実施形態では、プロ触媒組成物を製造するための方法が提供され、この方法は、プロ触媒前駆体を、アルコキシプロピルエステルおよびハロゲン化剤と接触させるステップを含む。プロ触媒前駆体としては、安息香酸エステル含有塩化マグネシウム（ＢｅｎＭａｇプロ触媒前駆体）が挙げられる。この方法は、マグネシウム部分とチタン部分とアルコキシプロピルエステルを含む内部電子供与体とを含むプロ触媒組成物を形成するステップを含む。
【００２０】
プロ触媒前駆体は、プロ触媒組成物を形成するために、アルコキシプロピルエステルの存在下で、ハロゲン化剤と、２回、３回またはそれ以上接触させる。アルコキシプロピルエステルは、内部電子供与体である。本明細書で使用する場合、「内部電子供与体」（または「ＩＥＤ」）は、プロ触媒組成物の形成中に添加される、そうでなければ形成される化合物であって、得られたプロ触媒組成物に存在する１種または複数の金属に少なくとも１対の電子を供与する化合物である。特定の理論に縛られることを望むものではないが、ハロゲン化（およびチタン化）の間、内部電子供与体は、（１）活性部位の形成を調節し、それにより、触媒の立体選択性を高め、（２）マグネシウムベースの担体上のチタンの位置を調節し、（３）マグネシウム部分およびチタン部分の、各ハロゲン化物への転化を容易にし、（４）転化中に、ハロゲン化マグネシウム担体の結晶子径を調節すると考えられる。したがって、内部電子供与体を与えることによって、立体選択性が高められたプロ触媒組成物がもたらされる。内部電子供与体は、１種、２種またはそれ以上のアルコキシプロピルエステルである。
【００２１】
プロ触媒合成の場面における「接触させること」、「接触」または「接触ステップ」は、プロ触媒前駆体／中間体、（任意選択のチタン化剤を有する）ハロゲン化剤、アルコキシプロピルエステルおよび溶媒を含有する、（場合により加熱した）反応混合物において起こる化学反応である。「接触ステップ」の反応生成物は、アルコキシプロピルエステル（内部電子供与体）と複合体を形成した、マグネシウム部分、チタン部分の組み合わせである、プロ触媒組成物（またはプロ触媒中間体）である。
【００２２】
ハロゲン化（またはハロゲン化すること）は、ハロゲン化剤によって起こる。本明細書で使用する場合、「ハロゲン化剤」は、プロ触媒前駆体（またはプロ触媒中間体）を、ハロゲン化物形態に転化させる化合物である。本明細書で使用する場合、「チタン化剤」は、触媒的に活性なチタン種をもたらす化合物である。ハロゲン化およびチタン化は、プロ触媒前駆体に存在するマグネシウム部分を、ハロゲン化マグネシウム担体に転化させ、その上に、（ハロゲン化チタンなどの）チタン部分が堆積される。
【００２３】
一実施形態では、ハロゲン化剤は、式Ｔｉ（ＯＲｅ）ｆＸｈを有するハロゲン化チタンであり、式中、ＲｅおよびＸは、上述の通り定義され、ｆは、０から３の整数であり、ｈは、１から４の整数であり、ｆ＋ｈは４である。このように、ハロゲン化チタンは、ハロゲン化剤であると同時にチタン化剤である。さらなる実施形態では、ハロゲン化チタンは、ＴｉＣｌ４であり、ハロゲン化は、ＴｉＣｌ４によるプロ触媒前駆体の塩素化によって起こる。塩素化（およびチタン化）は、ジクロロベンゼン、ｏ−クロロトルエン、クロロベンゼン、ベンゼン、トルエン、キシレン、オクタンまたは１，１，２−トリクロロエタンなどの、塩素化または非塩素化芳香族または脂肪族液体の存在下で行われる。さらに別の実施形態では、ハロゲン化およびチタン化は、４０〜６０体積パーセントのハロゲン化剤、例えば、ＴｉＣｌ４を含む、ハロゲン化剤と塩素化芳香族液体との混合物を使用することにより行われる。
【００２４】
一実施形態では、該方法は、反応混合物にアルコキシプロピルエステルを添加する前に、安息香酸エステル含有塩化マグネシウムプロ触媒前駆体をハロゲン化剤で前もってハロゲン化するステップを含む。ハロゲン化剤は、ＴｉＣｌ４であってもよい。
【００２５】
一実施形態では、プロ触媒組成物は、参照により本明細書にその内容全体が組み込まれている、２０１０年１２月２１日出願の、同時係属中の米国特許出願第１２／９７４，５４８号（代理人参照番号第７０３１７号）に記載されている１つまたは複数の方法による複数回の接触ステップによって製造される。アルコキシプロピルエステルを有するプロ触媒組成物は、６．５ｗｔ％超または１０ｗｔ％超から１５ｗｔ%のアルコキシプロピルエステルを含有する。重量パーセントは、プロ触媒組成物の総重量に基づく。
【００２６】
本出願人は、驚くべきことに、アルコキシプロピルエステルを有するプロ触媒組成物が、従来のアルコキシアルキルエステル含有プロ触媒と比較すると、意外にも、選択性が向上したプロ触媒組成物をもたらすことを発見した。６．５ｗｔ％超のアルコキシプロピルエステルを有する本プロ触媒組成物は、有利なことに、従来のアルコキシアルキルエステル含有プロ触媒よりも多くアルコキシアルキルエステル（すなわち、アルコキシプロピルエステル）を含有する。本プロ触媒組成物は、フタル酸エステルを含まないが、フタル酸エステル含有プロ触媒組成物と比較すると、同一のまたは向上した選択性および／もしくは触媒活性、水素応答、ならびに／またはポリマーの融点を示す。これらの向上により、本プロ触媒組成物が、ポリマーの商業生産に適したものになる。
【００２７】
加えて、本プロ触媒組成物は、より少量の塩化チタンを含有し、その塩化チタンは、フォルマントポリマー中で、より低いレベルの残留金属および／または残留ハロゲン化物になり得る。残留金属および／または残留ハロゲン化物は、例えば、キャパシタフィルムなどの、ポリマーの多くの最終用途において有害である。
【００２８】
アルコキシプロピルエステルは下記の構造（Ｉ）を有する。
【００２９】
【化１】
0006012623.tif 000002
【００３０】
Ｒ、Ｒ１、Ｒ２、Ｒ３およびＲ４は、同一であるかまたは異なる。Ｒは、無置換脂肪族Ｃ３〜Ｃ２０第二級アルキル基、置換脂肪族Ｃ３〜Ｃ２０第二級アルキル基、無置換Ｃ２〜Ｃ２０アルケニル基および置換Ｃ２〜Ｃ２０アルケニル基から選択される。Ｒ１は、無置換Ｃ１〜Ｃ２０第一級アルキル基、置換Ｃ１〜Ｃ２０第一級アルキル基およびＣ２〜Ｃ２０アルケニル基から選択される。Ｒ２〜Ｒ４のそれぞれは、水素、無置換Ｃ１〜Ｃ２０第一級アルキル基、置換Ｃ１〜Ｃ２０第一級アルキル基、Ｃ２〜Ｃ２０アルケニル基およびそれらの組合せから選択される。
【００３１】
一実施形態では、ＲおよびＲ１〜Ｒ４のそれぞれは、以下の構造（ＩＩ）を有する置換／無置換Ｃ２〜Ｃ２０アルケン基から選択される。
Ｃ（Ｈ）＝Ｃ（Ｒ１１）（Ｒ１２）    （ＩＩ）
【００３２】
Ｒ１１およびＲ１２は、同一であるかまたは異なる。Ｒ１１およびＲ１２のそれぞれは、水素およびＣ１〜Ｃ１８ヒドロカルビル基から選択される。
【００３３】
本明細書で使用する場合、用語「ヒドロカルビル」または「炭化水素」は、分岐または非分岐、飽和または不飽和、環式、多環式、縮合または非環式種およびそれらの組み合わせを含む、水素原子および炭素原子のみを含有する置換基である。ヒドロカルビル基の非限定的な例としては、アルキル基、シクロアルキル基、アルケニル基、アルカジエニル基、シクロアルケニル基、シクロアルカジエニル基、アリール基、アルキルアリール基およびアルキニル基が挙げられる。
【００３４】
本明細書で使用する場合、用語「置換ヒドロカルビル」または「置換炭化水素」は、１つまたは複数の非ヒドロカルビル置換基で置換されているヒドロカルビル基である。非ヒドロカルビル置換基の非限定的な例は、ヘテロ原子である。本明細書で使用する場合、「ヘテロ原子」は、炭素または水素以外の原子である。ヘテロ原子は、周期表のＩＶ族、Ｖ族、ＶＩ族およびＶＩＩ族からの非炭素原子であり得る。ヘテロ原子の非限定的な例としては、ハロゲン（Ｆ、Ｃｌ、Ｂｒ、Ｉ）、Ｎ、Ｏ、Ｐ、Ｂ、ＳおよびＳｉが挙げられる。置換ヒドロカルビル基としては、ハロヒドロカルビル基およびケイ素含有ヒドロカルビル基も挙げられる。本明細書で使用する場合、用語「ハロヒドロカルビル」基は、１つまたは複数のハロゲン原子で置換されているヒドロカルビル基である。
【００３５】
一実施形態では、アルコキシプロピルエステルは、３−メトキシプロピルイソブチレートである。
【００３６】
一実施形態では、マグネシウム部分は、塩化マグネシウムである。チタン部分は、塩化チタンである。
【００３７】
得られたプロ触媒組成物は、約１．０ｗｔ％、約１．５ｗｔ％または約２．０ｗｔ％から、約６．０％、約５．５ｗｔ％または約５．０ｗｔ％のチタン含有率を有する。固体プロ触媒組成物におけるチタンとマグネシウムとの重量比は、適切には、約１：３から約１：１６０の間、約１：４から約１：５０の間、または約１：６から１：３０の間である。アルコキシプロピルエステルは、アルコキシプロピルエステルとマグネシウムとのモル比が、約０．００５：１から約１：１、または約０．０１：１から約０．４：１で、プロ触媒組成物に存在し得る。重量パーセントは、プロ触媒組成物の総重量に基づく。
【００３８】
プロ触媒組成物は、本明細書に開示する２つ以上の実施形態を含むことができる。
【００３９】
触媒組成物
本開示は、触媒組成物を提供する。一実施形態では、触媒組成物は、６．５ｗｔ％超のアルコキシプロピルエステルを含有するプロ触媒組成物、助触媒、および外部電子供与体を含む。プロ触媒組成物は、上に開示した構造（Ｉ）〜（ＩＩ）を含有する前述のプロ触媒組成物のいずれかであってもよい。
【００４０】
本明細書で使用する場合、「助触媒」は、プロ触媒を活性な重合触媒に転化することができる物質である。助触媒としては、アルミニウム、リチウム、亜鉛、スズ、カドミウム、ベリリウム、マグネシウムの水素化物、アルキルまたはアリール、およびそれらの組み合わせを挙げることができる。一実施形態において、助触媒は、式ＲｎＡｌＸ３−ｎで表されるヒドロカルビルアルミニウム化合物であり、式中、ｎ＝１、２または３、Ｒはアルキルであり、Ｘはハロゲン化物またはアルコキシドである。一実施形態では、助触媒は、トリメチルアルミニウム、トリエチルアルミニウム、トリイソブチルアルミニウムおよびトリ−ｎ−ヘキシルアルミニウムから選択される。
【００４１】
適切なヒドロカルビルアルミニウム化合物の非限定的な例は、以下のものである：メチルアルミノキサン、イソブチルアルミノキサン、ジエチルアルミニウムエトキシド、塩化ジイソブチルアルミニウム、テトラエチルジアルミノキサン、テトライソブチルジアルミノキサン、塩化ジエチルアルミニウム、二塩化エチルアルミニウム、二塩化メチルアルミニウム、塩化ジメチルアルミニウム、トリイソブチルアルミニウム、トリ−ｎ−ヘキシルアルミニウム、水素化ジイソブチルアルミニウム、水素化ジ−ｎ−ヘキシルアルミニウム、二水素化イソブチルアルミニウム、二水素化ｎ−ヘキシルアルミニウム、ジイソブチルヘキシルアルミニウム、イソブチルジヘキシルアルミニウム、トリメチルアルミニウム、トリエチルアルミニウム、トリ−ｎ−プロピルアルミニウム、トリイソプロピルアルミニウム、トリ−ｎ−ブチルアルミニウム、トリ−ｎ−オクチルアルミニウム、トリ−ｎ−デシルアルミニウム、トリ−ｎ−ドデシルアルミニウム、水素化ジイソブチルアルミニウムおよび水素化ジ−ｎ−ヘキシルアルミニウム。
【００４２】
一実施形態では、助触媒はトリエチルアルミニウムである。アルミニウムとチタンとのモル比は、約５：１から約５００：１、約１０：１から約２００：１、約１５：１から約１５０：１または約２０：１から約１００：１である。別の実施形態では、アルミニウムとチタンとのモル比は、約４５：１である。
【００４３】
本明細書で使用する場合、「外部電子供与体」（または「ＥＥＤ」）は、プロ触媒形成に関係なく添加される化合物であり、また、金属原子に電子対を供与できる少なくとも１つの官能基を含む。特定の理論に縛られるものではないが、触媒組成物に１つまたは複数の外部電子供与体を与えることは、フォルマントポリマーの以下の特性、つまり、立体規則性（すなわち、キシレン可溶性材料）のレベル、分子量（すなわち、メルトフロー）、分子量分布（ＭＷＤ）および／または融点に影響を及ぼすと考えられる。
【００４４】
一実施形態では、ＥＥＤは、一般式（ＩＩＩ）
ＳｉＲｍ（ＯＲ’）４−ｍ    （ＩＩＩ）
を有するケイ素化合物である。
【００４５】
式中、Ｒは、それぞれの出現において独立に、水素；または、１つまたは複数の１４族、１５族、１６族もしくは１７族のヘテロ原子を含有する１つまたは複数の置換基で場合により置換された、ヒドロカルビル基もしくはアミノ基である。Ｒは、水素およびハロゲンを数に入れない、２０個までの原子を含有する。Ｒ’は、Ｃ１〜２０アルキル基であり、ｍは、０、１、２または３である。一実施形態では、Ｒは、Ｃ１〜２０直鎖アルキル、Ｃ６〜１２アリール、アラルキルもしくはアルキルアリール、Ｃ３〜１２シクロアルキル、Ｃ３〜１２分岐アルキルまたはＣ２〜１２環式アミノ基であり、Ｒ’は、Ｃ１〜４アルキルであり、ｍは、０、１または２である。
【００４６】
一実施形態では、ケイ素化合物は、ジシクロペンチルジメトキシシラン（ＤＣＰＤＭＳ）、メチルシクロヘキシルジメトキシシラン（ＭＣｈＤＭＳ）またはｎ−プロピルトリメトキシシラン（ＮＰＴＭＳ）およびそれらの任意の組み合わせである。一実施形態では、シリコン化合物は、ジイソプロピルジメトキシシラン、イソプロピルイソブチルジメトキシシラン、ジイソブチルジメトキシシラン、ｔ−ブチルイソプロピルジメトキシシラン、シクロペンチルピロリジノジメトキシシラン、ビス（ピロリジノ）ジメトキシシラン、ビス（ペルヒドロイソキノリノ）ジメトキシシラン、ジエチルアミノトリエトキシシランおよびそれらの任意の組合せである。
【００４７】
混合外部電子供与体
一実施形態では、本触媒組成物は、混合外部電子供与体（Ｍ−ＥＥＤ）を含む。本明細書で使用する場合、「混合外部電子供与体」（「Ｍ−ＥＥＤ」）は、以下の構成成分、すなわち、（ｉ）第１の選択性制御剤（ＳＣＡ１）、（ｉｉ）第２の選択性制御剤（ＳＣＡ２）および（ｉｉｉ）活性制限剤（ＡＬＡ）のうちの少なくとも２つを含む。
【００４８】
ＳＣＡ１および／またはＳＣＡ２に適した化合物の非限定的な例としては、ケイ素化合物、例えば、アルコキシシラン；エーテルおよびポリエーテル、例えば、アルキル−、シクロアルキル−、アリール−、混合アルキル／アリール−、混合アルキル／シクロアルキル−および／または混合シクロアルキル／アリール−エーテルおよび／またはポリエーテル；エステルおよびポリエステル、特に、芳香族モノカルボン酸または芳香族ジカルボン酸などのモノカルボン酸またはジカルボン酸のアルキルエステル、シクロアルキルエステルおよび／またはアリールエステル；そのようなエステルまたはポリエステルのアルキル−またはシクロアルキル−エーテル誘導体またはチオエーテル誘導体、例えば、芳香族モノカルボン酸または芳香族ジカルボン酸のアルキルエステルまたはアルキルジエステルのアルキルエーテル誘導体；ならびに前述のもののすべての１５族または１６族ヘテロ原子置換誘導体；ならびにアミン化合物、例えば、環式、脂肪族または芳香族アミン、特に、ピペリジン化合物、ピロール化合物またはピリジン化合物が挙げられ、前述のＳＣＡのすべては、合計２個から６０個の炭素を含有し、任意のアルキル基またはアルキレン基中に１個から２０個の炭素、任意のシクロアルキル基またはシクロアルキレン基中に３個から２０個の炭素、および任意のアリール基またはアリーレン基中に６個から２０個の炭素を含有する。
【００４９】
一実施形態では、ＳＣＡ１および／またはＳＣＡ２は、上に開示した構造（ＩＩＩ）を有するシラン組成物である。
【００５０】
一実施形態では、ＳＣＡ１は、ジメトキシシランである。ジメトキシシランとしては、ケイ素原子に直接結合した、少なくとも１つの第二級アルキル基および／または第二級アミノ基を有する、ジメトキシシランを挙げることができる。適切なジメトキシシランの非限定的な例としては、ジシクロペンチルジメトキシシラン、メチルシクロヘキシルジメトキシシラン、ジイソプロピルジメトキシシラン、イソプロピルイソブチルジメトキシシラン、ジイソブチルジメトキシシラン、ｔ−ブチルイソプロピルジメトキシシラン、シクロペンチルピロリジノジメトキシシラン、ビス（ピロリジノ）ジメトキシシラン、ビス（ペルヒドロイソキノリノ）ジメトキシシラン、および前述のものの任意の組合せが挙げられる。さらなる実施形態では、ＳＣＡ１は、ジシクロペンチルジメトキシシランである。
【００５１】
一実施形態では、ＳＣＡ２は、ジエトキシシラン、トリエトキシシラン、テトラエトキシシラン、トリメトキシシラン、２つの直鎖アルキル基を含有するジメトキシシラン、２つのアルケニル基を含有するジメトキシシランから選択されるケイ素化合物、ジエーテル、ジアルコキシベンゼン、およびそれらの任意の組合せである。
【００５２】
ＳＣＡ２に適したケイ素化合物の非限定的な例としては、ジメチルジメトキシシラン、ビニルメチルジメトキシシラン、ｎ−オクチルメチルジメトキシシラン、ｎ−オクタデシルメチルジメトキシシラン、メチルジメトキシシラン、３−クロロプロピルメチルジメトキシシラン、２−クロロエチルメチルジメトキシシラン、アリルジメトキシシラン、（３，３，３−トリフルオロプロピル）メチルジメトキシシラン、ｎ−プロピルメチルジメトキシシラン、クロロメチルメチルジメトキシシラン、ジ−ｎ−オクチルジメトキシシラン、ビニル（クロロメチル）ジメトキシシラン、メチルシクロヘキシルジエトキシシラン、ビニルメチルジエトキシシラン、１−（トリエトキシシリル）−２−（ジエトキシメチルシリル）エタン、ｎ−オクチルメチルジエトキシシラン、オクタエトキシ−１，３，５−トリシラペンタン、ｎ−オクタデシルメチルジエトキシシラン、メタクリロキシプロピルメチルジエトキシシラン、２−ヒドロキシ−４−（３−メチルジエトキシシリルプロポキシ）ジフェニルケトン、（３−グリシドキシプロピル）メチルジエトキシシラン、ドデシルメチルジエトキシシラン、ジメチルジエトキシシラン、ジエチルジエトキシシラン、１，１−ジエトキシ−１−シラシクロペンタ−３−エン、クロロメチルメチルジエトキシシラン、ビス（メチルジエトキシシリルプロピル）アミン、３−アミノプロピルメチルジエトキシシラン、（メタクリロキシメチル）メチルジエトキシシラン、１，２−ビス（メチルジエトキシシリル）エタン、およびジイソブチルジエトキシシラン、ビニルトリメトキシシラン、ビニルトリエトキシシラン、ベンジルトリエトキシシラン、ブテニルトリエトキシシラン、（トリエトキシシリル）シクロヘキサン、Ｏ−（ビニルオキシブチル）−Ｎ−トリエトキシシリルプロピルカルバメート、１０−ウンデセニルトリメトキシシラン、ｎ−（３−トリメトキシシリルプロピル）ピロール、Ｎ−［５−（トリメトキシシリル）−２−アザ−１−オキソペンチル］カプロラクタム、（３，３，３−トリフルオロプロピル）トリメトキシシラン、トリエトキシシリルウンデカナールエチレングリコールアセタール、（Ｓ）−Ｎ−トリエトキシシリルプロピル−Ｏ−メントカルバメート、トリエトキシシリルプロピルエチルカルバメート、Ｎ−（３−トリエトキシシリルプロピル）−４，５−ジヒドロイミダゾール、（３−トリエトキシシリルプロピル）−ｔ−ブチルカルバメート、スチリルエチルトリメトキシシラン、２−（４−ピリジルエチル）トリエトキシシラン、ｎ−プロピルトリメトキシシラン、ｎ−プロピルトリエトキシシラン、（Ｓ）−Ｎ−１−フェニルエチル−Ｎ’−トリエトキシシリルプロピル尿素、（Ｒ）−Ｎ−１−フェニルエチル−Ｎ’−トリエトキシシリルプロピル尿素、Ｎ−フェニルアミノプロピルトリメトキシシラン、Ｎ−フェニルアミノメチルトリエトキシシラン、フェネチルトリメトキシシラン、ペンチルトリエトキシシラン、ｎ−オクチルトリメトキシシラン、ｎ−オクチルトリエトキシシラン、７−オクテニルトリメトキシシラン、Ｓ−（オクタノイル）メルカプトプロピルトリエトキシシラン、ｎ−オクタデシルトリメトキシシラン、ｎ−オクタデシルトリエトキシシラン、メチルトリメトキシシラン、メチルトリエトキシシラン、Ｎ−メチルアミノプロピルトリメトキシシラン、３−メトキシプロピルトリメトキシシラン、メタクリロキシプロピルトリメトキシシラン、メタクリロキシプロピルトリエトキシシラン、メタクリロキシメチルトリメトキシシラン、メタクリロキシメチルトリエトキシシラン、およびＯ−（メタクリロキシエチル）−Ｎ−（トリエトキシシリルプロピル）カルバメート、テトラメトキシシランおよび／またはテトラエトキシシランが挙げられる。
【００５３】
一実施形態では、ＳＣＡ２は、メチルシクロヘキシルジエトキシシラン、ジイソブチルジエトキシシラン、ｎ−プロピルトリエトキシシラン、テトラエトキシシラン、ジ−ｎ−ブチル−ジメトキシシラン、ベンジルトリエトキシシラン、ブタ−３−エニルトリエトキシシラン、１−（トリエトキシシリル）−２−ペンテン、（トリエトキシシリル）シクロヘキサン、および前述のものの任意の組合せであってもよい。
【００５４】
一実施形態では、ＳＣＡ２は、２つの直鎖アルキル基を含有するジメトキシシラン、２つのアルケニル基または水素を含有するジメトキシシラン（ここで、１つまたは複数の水素原子は、ハロゲンにより置換されていてもよい）、およびそれらの任意の組合せから選択される。
【００５５】
一実施形態では、ＳＣＡ２は、ジエーテル、ジエーテルの二量体、ジアルコキシベンゼン、ジアルコキシベンゼンのディマー（dimmer）、直鎖炭化水素基により連結されているジアルコキシベンゼン、およびそれらの任意の組合せであってもよい。以下に記述するＡＬＡのためのジエーテルが、ＳＣＡ２のジエーテルの非限定的な例として同様に適用されることに留意する。
【００５６】
Ｍ−ＥＥＤは、活性制限剤（ＡＬＡ）を含むことができる。本明細書で使用する場合、「活性制限剤」は、高温での触媒活性、すなわち、約１００℃より高い温度の重合条件での重合反応器内における触媒活性を低下させる材料である。ＡＬＡを与えることにより、自己制限性触媒組成物がもたらされる。本明細書で使用する場合、「自己制限性」触媒組成物は、約１００℃よりも高い温度で、活性の低下を示す触媒組成物である。言い換えると、「自己制限性」は、反応温度が通常８０℃より低い通常の重合条件下での触媒活性と比較して、反応温度が１００℃超に上がった場合に、触媒活性が大幅に低下することである。加えて、実用標準として、通常の処理条件で行う流動床気相重合などの重合方法が、ポリマー粒子の凝集に関するリスクを減らしながら、その床を停止させて、結果として崩壊させることができる場合、触媒組成物は「自己制限性」であると言う。
【００５７】
ＡＬＡは、芳香族エステルまたはその誘導体、脂肪族エステルまたはその誘導体、ジエーテル、ポリ（アルキレングリコール）エステル、およびそれらの組合せであってもよい。適切な芳香族エステルの非限定的な例としては、芳香族モノカルボン酸のＣ１〜１０アルキルまたはシクロアルキルエステルが挙げられる。それの適切な置換誘導体としては、１つまたは複数の１４族、１５族または１６族のヘテロ原子、特に、酸素を含有する１つまたは複数の置換基で、芳香族環（複数可）またはエステル基の両方において置換されている化合物が挙げられる。そのような置換基の例としては、（ポリ）アルキルエーテル基、シクロアルキルエーテル基、アリールエーテル基、アラルキルエーテル基、アルキルチオエーテル基、アリールチオエーテル基、ジアルキルアミン基、ジアリールアミン基、ジアラルキルアミン基およびトリアルキルシラン基が挙げられる。芳香族カルボン酸エステルは、安息香酸のＣ１〜２０ヒドロカルビルエステル（ここで、ヒドロカルビル基は、置換されていないか、１つまたは複数の１４族、１５族または１６族ヘテロ原子含有置換基で置換されている）、およびそのＣ１〜２０（ポリ）ヒドロカルビルエーテル誘導体、または安息香酸Ｃ１〜４アルキルおよびそのＣ１〜４環アルキル化誘導体、または安息香酸メチル、安息香酸エチル、安息香酸プロピル、ｐ−メトキシ安息香酸メチル、ｐ−エトキシ安息香酸メチル、ｐ−メトキシ安息香酸エチル、およびｐ−エトキシ安息香酸エチルであってもよい。一実施形態では、芳香族カルボン酸エステルは、ｐ−エトキシ安息香酸エチルである。
【００５８】
一実施形態では、ＡＬＡは、脂肪族エステルである。脂肪族エステルは、Ｃ４〜３０脂肪族酸エステルであってもよく、モノまたはポリ（２つ以上）エステルであってもよく、直鎖または分岐であってもよく、飽和または不飽和であってもよく、それらの任意の組合せであってもよい。Ｃ４〜３０脂肪酸エステルはまた、１つまたは複数の１４族、１５族または１６族ヘテロ原子含有置換基で置換されていてもよい。適切なＣ４〜３０脂肪族酸エステルの非限定的な例としては、脂肪族Ｃ４〜３０モノカルボン酸のＣ１〜２０アルキルエステル、脂肪族Ｃ８〜２０モノカルボン酸のＣ１〜２０アルキルエステル、脂肪族Ｃ４〜２０モノカルボン酸およびジカルボン酸のＣ１〜４アリルモノおよびジエステル、脂肪族Ｃ８〜２０モノカルボン酸およびジカルボン酸のＣ１〜４アルキルエステル、ならびにＣ２〜１００（ポリ）グリコールまたはＣ２〜１００（ポリ）グリコールエーテルのＣ４〜２０モノまたはポリカルボン酸エステル誘導体が挙げられる。さらなる実施形態では、Ｃ４〜３０脂肪族酸エステルは、ミリスチン酸イソプロピルおよび／またはセバシン酸ジ−ｎ−ブチルであってもよい。
【００５９】
一実施形態では、ＡＬＡは、ミリスチン酸イソプロピルである。
【００６０】
一実施形態では、ＡＬＡは、ジエーテルである。ジエーテルは、以下の式によって示されるジアルキルジエーテルであってもよい：
【００６１】
【化２】
0006012623.tif 000003
【００６２】
式中、Ｒ１およびＲ２が水素原子であってもよいという条件で、Ｒ１〜Ｒ４は互いに独立に、２０個までの炭素原子を有するアルキル基、アリール基またはアラルキル基であり、それらは、場合により、１４族、１５族、１６族または１７族ヘテロ原子を含有し得る。適切なジアルキルエーテル化合物の非限定的な例としては、ジメチルエーテル、ジエチルエーテル、ジブチルエーテル、メチルエチルエーテル、メチルブチルエーテル、メチルシクロヘキシルエーテル、２，２−ジメチル−１，３−ジメトキシプロパン、２，２−ジエチル−１，３−ジメトキシプロパン、２，２−ジ−ｎ−ブチル−１，３−ジメトキシプロパン、２，２−ジイソブチル−１，３−ジメトキシプロパン、２−エチル−２−ｎ−ブチル−１，３−ジメトキシプロパン、２−ｎ−プロピル−２−シクロペンチル−１，３−ジメトキシプロパン、２，２−ジメチル−１，３−ジエトキシプロパン、２−イソプロピル−２−イソブチル−１，３−ジメトキシプロパン、２，２−ジシクロペンチル−１，３−ジメトキシプロパン、２−ｎ−プロピル−２−シクロヘキシル−１，３−ジエトキシプロパン、および９，９−ビス（メトキシメチル）フルオレンが挙げられる。さらなる実施形態では、ジアルキルエーテル化合物は、２，２−ジイソブチル−１，３−ジメトキシプロパンである。
【００６３】
一実施形態では、ＡＬＡは、ポリ（アルキレングリコール）エステルである。適切なポリ（アルキレングリコール）エステルの非限定的な例としては、ポリ（アルキレングリコール）一または二酢酸エステル、ポリ（アルキレングリコール）モノまたはジミリスチン酸エステル、ポリ（アルキレングリコール）モノまたはジラウリン酸エステル、ポリ（アルキレングリコール）モノまたはジオレイン酸エステル、三酢酸グリセリル、Ｃ２〜４０脂肪族カルボン酸のグリセリルトリエステル、およびそれらの任意の組合せが挙げられる。一実施形態では、ポリ（アルキレングリコール）エステルのポリ（アルキレングリコール）部分は、ポリ（エチレングリコール）である。
【００６４】
一実施形態では、アルミニウムとＡＬＡとのモル比は、１．４〜８５：１、２．０〜５０：１または４〜３０：１であってもよい。１つより多いカルボキシレート基を含有するＡＬＡについて、すべてのカルボキシレート基は、有効な構成成分であるとみなす。例えば、２つのカルボキシレート官能基を含有するセバケート分子（sebacate molecule）は、２つの有効な機能分子を有するとみなす。
【００６５】
一実施形態では、Ｍ−ＥＥＤは、ＡＬＡとしてのミリスチン酸イソプロピルと、ＳＣＡ１としてのジシクロペンチルジメトキシシランと、メチルシクロヘキシルジエトキシシラン、ジイソブチルジエトキシシラン、ジ−ｎ−ブチル−ジメトキシシラン、ｎ−プロピルトリエトキシシラン、ベンジルトリエトキシシラン、ブタ−３−エニルトリエトキシシラン、１−（トリエトキシシリル）−２−ペンテン、（トリエトキシシリル）シクロヘキサン、テトラエトキシシラン、１−エトキシ−２−（６−（２−エトキシフェノキシ）ヘキシルオキシ）ベンゼン、１−エトキシ−２−ｎ−ペントキシベンゼンおよびそれらの任意の組合せから選択されるＳＣＡ２とを含む。
【００６６】
一実施形態では、Ｍ−ＥＥＤは、ＳＣＡ１としてのジシクロペンチルジメトキシシラン、ＳＣＡ２としてのテトラエトキシシランおよびＡＬＡとしてのミリスチン酸イソプロピルを含む。
【００６７】
一実施形態では、Ｍ−ＥＥＤは、ＳＣＡ１としてのジシクロペンチルジメトキシシラン、ＳＣＡ２としてのｎ−プロピルトリエトキシシランおよびＡＬＡとしてのミリスチン酸イソプロピルを含む。
【００６８】
本触媒組成物は、本明細書に開示した２つ以上の実施形態を含むことができる。
【００６９】
一実施形態では、重合方法が提供される。その重合方法は、重合条件下で、重合反応器内で、プロピレンおよび場合により少なくとも１種の他のオレフィンを、触媒組成物と接触させるステップを含む。触媒組成物は、本明細書に開示する任意の触媒組成物であってもよく、アルコキシプロピルエステルを有するプロ触媒組成物、助触媒、外部電子供与体または混合外部電子供与体（Ｍ−ＥＥＤ）を含む。アルコキシプロピルエステルを有するプロ触媒組成物は、６．５ｗｔ％超のアルコキシプロピルエステルを含む。その重合方法はまた、４ｇ／１０分より高いメルトフローレートを有するプロピレン系ポリマーを形成するステップも含む。プロピレン系ポリマーは、アルコキシプロピルエステルを含有する。
【００７０】
一実施形態では、触媒組成物は、活性制限剤（ＡＬＡ）と第１の選択性制御剤（ＳＣＡ１）と第２の選択性制御剤（ＳＣＡ２）とから構成される混合外部電子供与体（Ｍ−ＥＥＤ）を含んでいてもよく、または含んでいなくてもよい。重合方法は、アルコキシプロピルエステルを含有し、４ｇ／１０分より高い、または５ｇ／１０分より高い、または６ｇ／１０分より高い、または１０ｇ／１０分より高い、または２５ｇ／１０分より高い、または５０ｇ／１０分より高い、または７５ｇ／１０分より高い、または１００ｇ／１０分より高いメルトフローレートから、２０００ｇ／１０分、または１０００ｇ／１０分、または５００ｇ／１０分、または４００ｇ／１０分、または２００ｇ／１０分までのメルトフローレートを有するプロピレン系ポリマーを形成するステップを含む。
【００７１】
一実施形態では、重合方法により、３．５から６．０のＰＤＩを有するプロピレン系ポリマーが製造される。
【００７２】
一実施形態では、本触媒組成物は、（ｉ）上に開示した構造（ＩＩＩ）、ＳＣＡ１またはＳＣＡ２から選択される選択性制御剤と、（ｉｉ）活性制限剤（ＡＬＡ）とのＳＣＡ／ＡＬＡ混合物を含む。適切なＳＣＡ／ＡＬＡ混合物の非限定的な例としては、ジシクロペンチルジメトキシシランとミリスチン酸イソプロピル；ジシクロペンチルジメトキシシランとポリ（エチレングリコール）ラウリン酸エステル；ジイソプロピルジメトキシシランとミリスチン酸イソプロピル；メチルシクロヘキシルジメトキシシランとミリスチン酸イソプロピル；メチルシクロヘキシルジメトキシシランと４−エトキシ安息香酸エチル；ｎ−プロピルトリメトキシシランとミリスチン酸イソプロピル；およびそれらの組合せが挙げられる。
【００７３】
重合方法は、重合反応器内で、プロピレンおよび場合により少なくとも１種の他のオレフィンを、触媒組成物と接触させるステップを含む。１種または複数のオレフィンモノマーを、プロピレンと共に重合反応器に入れ、触媒と反応させて、ポリマー、コポリマー（または、ポリマー粒子の流動床）を形成することができる。適切なオレフィンモノマーの非限定的な例としては、エチレン、Ｃ４〜２０α−オレフィン、例えば、１−ブテン、１−ペンテン、１−ヘキセン、４−メチル−１−ペンテン、１−ヘプテン、１−オクテン、１−デセン、１−ドデセンなど；Ｃ４〜２０ジオレフィン、例えば、１，３−ブタジエン、１，３−ペンタジエン、ノルボルナジエン、５−エチリデン−２−ノルボルネン（ＥＮＢ）およびジシクロペンタジエン；Ｃ８〜４０ビニル芳香族化合物、例えば、スチレン、ｏ−、ｍ−およびｐ−メチルスチレン、ジビニルベンゼン、ビニルビフェニル、ビニルナフタレン；ならびにハロゲン置換Ｃ８〜４０ビニル芳香族化合物、例えば、クロロスチレンおよびフルオロスチレンが挙げられる。
【００７４】
一実施形態では、重合方法は、プロピレンを触媒組成物と接触させて、プロピレンホモポリマーを形成するステップを含む。
【００７５】
一実施形態では、重合方法は、活性なプロピレン系ポリマーを、第１の重合反応器から第２の重合反応器に入れるステップを含む。第１の重合反応器および第２の重合反応器は、直列で稼働し、それにより、第１の重合反応器からの流出物を、第２の重合反応器に装入して、１種または複数の追加の（または異なる）オレフィンモノマーを第２の重合反応器に添加し、重合を継続して、プロピレンコポリマーまたはプロピレンインパクトコポリマーを形成する。さらなる実施形態では、第１の重合反応器および第２の重合反応器のそれぞれが、気相重合反応器である。
【００７６】
本明細書で使用する場合、「重合条件」は、触媒組成物とオレフィンとの間の重合を促進して所望のポリマーを形成するのに適した、重合反応器内の温度および圧力のパラメーターである。重合方法は、１つまたは２つ以上の重合反応器において行われる、気相重合法、スラリー重合法またはバルク重合法であってもよい。したがって、重合反応器は、気相重合反応器、液相重合反応器またはそれらの組み合わせであってもよい。
【００７７】
重合反応器内への水素の供給は、重合条件の構成要素であると理解する。重合の間、水素は、連鎖移動剤であり、得られるポリマーの分子量（および、それに対応してメルトフローレート）に影響を与える。
【００７８】
一実施形態では、重合は、液相重合により行われる。
【００７９】
一実施形態では、重合は、気相重合により行われる。本明細書で使用する場合、「気相重合」は、１種または複数のモノマーを含有する上昇する流動媒体が、触媒の存在下で、流動媒体により流動状態に維持されたポリマー粒子の流動床を通過することである。「流動化」、「流動化されている」または「流動化している」は、微細なポリマー粒子の床が、上昇するガス流により吹き上げられ、撹拌される、気体−固体接触プロセスである。流動化は、粒子床の隙間を通る流体の上昇流が、粒子の重量を超える圧力差および摩擦抵抗増加を得た場合に、粒子床において起こる。したがって、「流動床」は、流動媒体の流れによって流動状態で懸濁した複数のポリマー粒子である。「流動媒体」は、１種または複数のオレフィンガス、場合によってはキャリアガス（例えば、Ｈ２またはＮ２）、および場合によっては、気相反応器を上昇する液体（例えば、炭化水素）である。
【００８０】
典型的な気相重合反応器（または気相反応器）は、容器（すなわち、反応器）、流動床、分配プレート、入口管および出口管、圧縮機、循環ガス冷却器または熱交換器、ならびに生成物放出システムを含む。容器は、分配プレートよりも上に配置される、反応ゾーンおよび速度低下ゾーンを含む。流動床は、反応ゾーン内に配置される。一実施形態では、流動媒体は、プロピレンガスおよび少なくとも１種の他のガス、例えば、オレフィンならびに／またはキャリアガス、例えば、水素もしくは窒素を含む。
【００８１】
一実施形態では、接触は、重合反応器に触媒組成物を供給し、その重合反応器にオレフィンを入れることによって起こる。一実施形態では、重合方法は、オレフィンを助触媒と接触させるステップを含む。助触媒は、プロ触媒組成物を重合反応器に入れる前に、プロ触媒組成物と混合する（前もって混合する）ことができる。別の実施形態では、助触媒は、プロ触媒組成物とは別個に、重合反応器に添加される。重合反応器への助触媒の別個の導入は、プロ触媒組成物の供給と同時にまたは実質的に同時に行うことができる。
【００８２】
本出願人らは、驚くべきことに、かつ、予期しなかったことに、混合外部電子供与体の存在が、自己制限性であり、標準の重合条件下で、単一の重合反応器内で、剛性およびメルトフローの高いプロピレン系ポリマーを生成する触媒組成物をもたらすことを発見した。特定の理論に縛られることを望むものではないが、ＡＬＡは、過剰な熱により引き起こされる、暴走反応、ポリマーのシーティング、および／またはポリマー凝集を防止することによって、重合反応器の操作性を改善すると考えられる。ＳＣＡ１およびＳＣＡ２を与えることにより、標準の水素レベルの利用で、高い剛性（すなわち、約１７０℃より高いＴＭＦ）および高いＭＦＲのプロピレン系ポリマーの形成が可能になる。
【００８３】
本開示は、ポリマー組成物を提供する。そのポリマー組成物は、前述の重合方法のいずれかによって製造することができる。一実施形態では、ポリマー組成物が提供され、このポリマー組成物は、アルコキシプロピルエステルを含有するプロピレン系ポリマーを含む。そのプロピレン系ポリマーは、４ｇ／１０分より高い、または５ｇ／１０分より高い、または６ｇ／１０分より高い、または１０ｇ／１０分より高い、または２５ｇ／１０分より高い、または５０ｇ／１０分より高い、または７５ｇ／１０分より高い、または１００ｇ／１０分より高いメルトフローレートから、２０００ｇ／１０分、または１０００ｇ／１０分、または５００ｇ／１０分、または４００ｇ／１０分、または２００ｇ／１０分までのメルトフローレートを有する。
【００８４】
一実施形態では、ポリマー組成物は、１００ｇ／１０分より高いメルトフローレートを有する。
【００８５】
一実施形態では、プロピレン系ポリマーは、３．５から６．０のＰＤＩを有する。
【００８６】
一実施形態では、ポリマー組成物は、プロピレンホモポリマーである。
【００８７】
一実施形態では、ポリマー組成物は、プロピレンコポリマー（例えば、プロピレン／エチレンコポリマー）である。
【００８８】
本重合方法は、本明細書に開示する２つ以上の実施形態を含むことができる。
【００８９】
定義
本明細書における元素周期表へのすべての言及は、２００３年にＣＲＣ  Ｐｒｅｓｓ，Ｉｎｃ．が発行し、版権をもつ、元素周期表を指すものとする。また、族（複数可）へのいかなる言及も、族に番号付けするためのＩＵＰＡＣシステムを使用してこの元素周期表に表されている族（複数可）へのものとする。それに相反するもの、文脈から暗示されるもの、または当技術分野において慣例的なものについて言明しない限り、すべての部およびパーセントは、重量に基づく。米国特許実務のために、本明細書で参照する任意の特許、特許出願または刊行物の内容は、とりわけ合成技術、定義（本明細書に示すいずれの定義とも矛盾のない程度の）、および当技術分野における一般的知識の開示に関して、参照によりそれらの全体が本明細書に組み込まれる（または、それらに対応する米国版が、参照によりそのように組み込まれる）。
【００９０】
本明細書に挙げる任意の数値範囲は、任意の低い値と任意の高い値の間に少なくとも２単位の隔たりがあることを条件として、１単位刻みで、低い値から上位値までのすべての値を含む。一例として、構成成分の量、または組成的もしくは物理的特性の値、例えば、ブレンド構成成分の量、軟化温度、メルトインデックスなどが、１と１００の間であると述べている場合、例えば１、２、３などのすべての個々の値、および、例えば１から２０、５５から７０、１９７から１００などのすべての部分的範囲を本明細書に明確に列挙することを意図している。１未満である値について、１単位は、適宜、０．０００１、０．００１、０．０１または０．１であるとみなす。これらは、具体的に意図することの単なる例であり、列挙されている最低値と最高値の間の数値のすべての可能な組み合わせが、本出願において明確に述べられていると考えるべきである。言い換えると、本明細書に挙げる任意の数値範囲は、規定の範囲内の任意の値または部分的範囲を含む。本明細書で論ずる数値範囲、参照メルトインデックス、メルトフローレートおよび他の特性が、列挙されている。
【００９１】
本明細書で使用する場合、用語「アルキル」は、分岐または非分岐、飽和または不飽和、非環式炭化水素ラジカル（ヒドロカルビル基）を指す。適切なアルキルラジカルの非限定的な例としては、例えば、メチル、エチル、ｎ−プロピル、ｉ−プロピル、ｎ−ブチル、ｔ−ブチル、ｉ−ブチル（または２−メチルプロピル）などが挙げられる。各アルキルは、１から２０個の炭素原子を有する。
【００９２】
本明細書で使用する場合、用語「アリール」は、単一の芳香族環、または一緒に縮合するか、共有結合するか、メチレン部分もしくはエチレン部分などの共通の基と結合する複数の芳香族環であり得る芳香族置換基を指す。芳香族環（複数可）としては、とりわけ、フェニル、ナフチル、アントラセニルおよびビフェニルを挙げることができる。各アリールは、１個および２０個の炭素原子を有する。
【００９３】
本明細書で使用する場合、「ブレンド」または「ポリマーブレンド」は、２種以上のポリマーのブレンドである。そのようなブレンドは、（分子レベルで相分離しない）混和性であっても混和性でなくてもよい。そのようなブレンドは、相分離しても相分離しなくてもよい。そのようなブレンドは、透過電子分光法、光散乱法、Ｘ線散乱法および当技術分野において公知の他の方法により決定される、１つまたは複数のドメイン構造を含有していても含有しなくてもよい。
【００９４】
本明細書で使用する場合、用語「組成物」は、組成物を構成する材料の混合物、ならびに、組成物の材料から形成される反応生成物および分解生成物を含む。
【００９５】
用語「含む」およびそれらの派生語は、いかなる追加の構成成分、ステップまたは手順の存在も、それらが本明細書に開示されていてもいなくても排除するものではない。いかなる疑義も避けるために、本出願の特許請求の範囲に記載されているすべての組成物は、相反するものについて言明しない限り、用語「含む」を使用することにより、いかなる添加剤、補助剤または化合物（ポリマーであってもなくても）も含むことができる。それに対して、用語「から本質的になる」は、実施可能性に本質的でないものを除いて、その用語に続く任意の列挙の範囲から、いかなる他の構成成分、ステップまたは手順も除外する。用語「からなる」は、具体的に記述または列挙されていない、いかなる構成成分、ステップまたは手順も除外する。用語「または」は、特に言明しない限り、列挙した要素を、個々にならびに任意の組み合わせで指す。
【００９６】
本明細書で使用する場合、用語「エチレン系ポリマー」は、（重合可能なモノマーの総重量に対して）過半の重量パーセントの重合したエチレンモノマーを含み、少なくとも１種の重合したコモノマーを場合により含み得るポリマーを指す。
【００９７】
本明細書で使用する場合、用語「インターポリマー」は、少なくとも２種の異なるタイプのモノマーの重合により調製されたポリマーを指す。したがって、総称インターポリマーは、２種の異なるモノマーから調製されたポリマーを指すのに通常用いられるコポリマー、および３種以上の異なるタイプのモノマーから調製されたポリマーを含む。
【００９８】
用語「オレフィン系ポリマー」は、ポリマーの総重量に対して過半の重量パーセントのオレフィン、例えば、エチレンまたはプロピレンを、重合形態で含有するポリマーである。オレフィン系ポリマーの非限定的な例としては、エチレン系ポリマーおよびプロピレン系ポリマーが挙げられる。
【００９９】
用語「ポリマー」は、同一であるかまたは異なるタイプのモノマーを重合することにより調製された高分子化合物である。「ポリマー」は、ホモポリマー、コポリマー、 ターポリマー、インターポリマーなどを含む。用語「インターポリマー」は、少なくとも２つのタイプのモノマーまたはコモノマーの重合により調製されたポリマーを意味する。インターポリマーは、それらに限られないが、コポリマー（２種の異なるタイプのモノマーまたはコモノマーから調製されたポリマーを通常指す）、ターポリマー（３種の異なるタイプのモノマーまたはコモノマーから調製されたポリマーを通常指す）、テトラポリマー（４種の異なるタイプのモノマーまたはコモノマーから調製されたポリマーを通常指す）などを含む。
【０１００】
「第一級アルキル基」は、構造−ＣＨ２Ｒ１を有し、そこで、Ｒ１は、水素または置換／無置換ヒドロカルビル基である。
【０１０１】
本明細書で使用する場合、用語「プロピレン系ポリマー」は、（重合可能なモノマーの総重量に基づいて）過半の重量パーセントの重合したプロピレンモノマーを含み、少なくとも１種の重合したコモノマーを場合により含み得るポリマーを指す。
【０１０２】
「第二級アルキル基」は、構造−ＣＨＲ１Ｒ２を有し、そこで、Ｒ１およびＲ２のそれぞれは、置換／無置換ヒドロカルビル基である。
【０１０３】
本明細書で使用する場合、用語「置換アルキル」は、アルキルの任意の炭素に結合した１個または複数の水素原子が、ハロゲン、アリール、置換アリール、シクロアルキル、置換シクロアルキル、ヘテロシクロアルキル、置換ヘテロシクロアルキル、ハロゲン、ハロアルキル、ヒドロキシ、アミノ、ホスフィド、アルコキシ、アミノ、チオ、ニトロおよびそれらの組み合わせなどの別の基に置きかえられる、先に説明したアルキルを指す。適切な置換アルキルとしては、例えば、ベンジル、トリフルオロメチルなどが挙げられる。
【０１０４】
「第三級アルキル基」は、構造−ＣＲ１Ｒ２Ｒ３を有し、そこで、Ｒ１、Ｒ２およびＲ３のそれぞれは、置換／無置換ヒドロカルビル基である。
【０１０５】
試験方法
最終融点ＴＭＦは、サンプル中の最も完全な結晶を融解する温度であり、アイソタクティシティーおよびポリマーの固有の結晶性の尺度と考えられる。この試験を、Ｔａ  Ｑ１００示差走査熱量計を使用して行った。サンプルを、８０℃／分の速度で０℃から２４０℃に加熱し、同一速度で０℃に冷却し、次いで同一速度で１５０℃まで再び加熱し、５分間１５０℃に保ち、次いで１．２５℃／分で１５０℃から１８０℃に加熱する。ＴＭＦは、加熱曲線の終点でのベースラインの開始を計算することにより、この最後のサイクルから決定する。
【０１０６】
試験手順：
（１）高純度インジウムを標準物質として用いて、装置を較正する。
（２）５０ｍｌ／分の一定の流速の窒素で、絶え間なく、装置のヘッド／セルをパージする。
（３）サンプルの調製：
１．５ｇの粉末サンプルを、３０−Ｇ３０２Ｈ−１８−ＣＸ  Ｗａｂａｓｈ  Ｃｏｍｐｒｅｓｓｉｏｎ  Ｍｏｌｄｅｒ（３０トン）を使用して圧縮成形する：（ａ）混合物を、接触させた状態で、２３０℃で２分間加熱する；（ｂ）サンプルを、同一温度下で、２０トンの圧力で１分間圧縮する；（ｃ）サンプルを４５°Ｆに冷却し、２０トンの圧力で２分間保つ；（ｄ）サンプルを均質にするために、プラックをほぼ同一の大きさの４つに切断し、それらを積み重ね、ステップ（ａ）〜ステップ（ｃ）を繰り返す。
（４）サンプルプラックからの１片のサンプルを秤量し（好ましくは、５から８ｍｇの間）、それを、標準のアルミニウム製サンプル皿において密封する。サンプルを含有する密封皿を、装置のヘッド／セルのサンプル側に置き、空の密封皿を参照側に置く。自動サンプラーを使用する場合、数個の異なるサンプル標本を量り分け、機械を、連続処理に設定する。
（５）測定：
（ｉ）データ保存：オフ
（ｉｉ）２４０．００℃まで８０．００℃／分の勾配
（ｉｉｉ）１．００分間等温
（ｉｖ）０．００℃まで８０．００℃／分の勾配
（ｖ）１．００分間等温
（ｖｉ）１５０．００℃まで８０．００℃／分の勾配
（ｖｉｉ）５．００分間等温
（ｖｉｉｉ）データ保存：オン
（ｉｘ）１８０．００℃まで１．２５℃／分の勾配
（ｘ）方法の終了
（６）計算：ＴＭＦを、２本の線の切片によって決定する。高温のベースラインから１本の線を引く。高温側の曲線の終点に近い曲線の偏りを通らせて、別の線を引く。
【０１０７】
メルトフローレート（ＭＦＲ）は、ＡＳＴＭ  Ｄ１２３８−０１試験法に従って、プロピレン系ポリマーの場合、２．１６ｋｇのおもりを用いて、２３０℃で測定する。
【０１０８】
多分散指数（ＰＤＩ）は、Zeichner GR, Patel PD (1981) "A comprehensive Study of Polypropylene Melt Rheology" Proc. Of the 2ndWorld Congress of Chemical Eng., Montreal, Canadaによる方法を使用して、ＴＡ  Ｉｎｓｔｒｕｍｅｎｔｓ製の応力制御動的分光計（stress control dynamic spectrometer）であるＡＲ−Ｇ２レオメーターによって測定する。ＥＴＣオーブンを使用して、温度を１８０℃±０．１℃に調節する。酸素および水分によってサンプルが分解するのを防ぐために、窒素を使用して、オーブン内をパージする。直径２５ｍｍのコーンとプレートサンプルホルダーとの１組を使用する。サンプルを、５０ｍｍ×１００ｍｍ×２ｍｍのプラックに圧縮成形する。次いで、サンプルを、１９ｍｍ四方に切断し、底部プレートの中心にのせる。上部コーンの形状は、（１）コーン角、５：４２：２０（度：分：Ｉ）；（２）直径：２５ｍｍ；（３）切頭ギャップ（truncation gap）：１４９ミクロンである。下部プレートの形状は、２５ｍｍの円筒である。
【０１０９】
試験手順：
（１）コーンおよびプレート試料ホルダーを、ＥＴＣオーブン内で、１８０℃で２時間加熱する。次いで、ギャップを、窒素ガス雰囲気下でゼロにする。
（２）コーンを２．５ｍｍまで上げ、サンプルを底部プレートの上にのせる。
（３）２分間の時間計測を開始する。
（４）上部コーンを直ちに下ろし、法線力を観察することによってサンプルの上に軽く置く。
（５）２分後に、上部コーンを下ろすことによって、サンプルを１６５ミクロンのギャップまで押し込む。
（６）法線力を観察する。法線力が０．０５ニュートン未満まで下がったときに、過剰なサンプルを、スパチュラにより、コーンおよびプレートサンプルホルダーの端部から除去する。
（７）上部コーンを、１４９ミクロンの切頭ギャップまで再び下ろす。
（８）振動周波数掃引（oscillatory frequency sweep）試験を、以下の条件下で行う：
１８０℃で５分間遅延させた試験。
振動数：６２８．３ｒ／ｓから０．１ｒ／ｓ。
データ収集速度：５ポイント／ディケード。
歪み：１０％
（９）試験が完了したら、クロスオーバーモジュラス（crossover modulus）（Ｇｃ）を、ＴＡ  Ｉｎｓｔｒｕｍｅｎｔｓにより提供されているＲｈｅｏｌｏｇｙ  Ａｄｖａｎｔａｇｅ  Ｄａｔａ  Ａｎａｌｙｓｉｓプログラムによって検出する。
（１０）ＰＤＩ＝１００，０００÷Ｇｃ（Ｐａ単位）。
【０１１０】
キシレン可溶分（ＸＳ）は、参照により本明細書にその内容全体が組み込まれている、米国特許第５，５３９，３０９号に記載されている、１Ｈ  ＮＭＲ法を使用して測定する。
【０１１１】
限定するものとしてではなく、例として、本開示の実施例をこれから示す。
【実施例】
【０１１２】
１．プロ触媒前駆体
ＭａｇＴｉ−１を、プロ触媒前駆体として使用する。ＭａｇＴｉ−１は、（米国特許第６，８２５，１４６号の実施例１に従って調製される）Ｍｇ３Ｔｉ（ＯＥｔ）８Ｃｌ２という組成を有する混合Ｍｇ／Ｔｉ前駆体である。
【０１１３】
ＳＨＡＣ（商標）３１０を、プロ触媒前駆体として使用する。ＳＨＡＣ（商標）３１０は、米国特許第６，８２５，１４６号の実施例２に従って製造された、安息香酸エチルを内部電子供与体として有する安息香酸エステル含有触媒である。得られたプロ触媒組成物のそれぞれについてのチタン含有率を、表１に示す。内部供与体のピークを、ＧＣ分析からの保持時間によって特定する。
【０１１４】
Ａ．第１の接触
３．００ｇのＭａｇＴｉ−１（または２．０ｇのＳＨＡＣ（商標）３１０）を、機械的撹拌および底部ろ過を備えたフラスコに装入する。ＴｉＣｌ４とクロロベンゼン（体積でｌ／ｌ）との混合溶媒６０ｍｌを、フラスコに入れ、その後、直ちに、２．５２ｍｍｏｌのアルコキシプロピルエステルを添加する。混合物を、１５分で、１１５℃に加熱し、６０分間、２５０ｒｐｍで撹拌しながら、１１５℃のままにして、それから、液体をろ過する。
【０１１５】
Ｂ．第２の接触／ハロゲン化
６０ｍｌの混合溶媒、および、場合により２．５２ｍｍｏｌのアルコキシプロピルエステルを再び添加し、反応を、撹拌しながら、同一の所望の温度で３０分間継続させて、その後にろ過する。
【０１１６】
Ｃ．第３の接触／ハロゲン化
第２のハロゲン化と同じ。
【０１１７】
最終のプロ触媒組成物を、室温で、７０ｍｌのイソオクタンで３回すすぎ、窒素流下で２時間乾燥させる。
【０１１８】
プロ触媒の特性を、以下の表１に記述する。重量パーセントは、プロ触媒組成物の総重量に基づく。式１の中の略記は、以下のものを示す：ＡＥ−アルコシキプロピルエステル、ＥｔＯ−エトキシド。
【０１１９】
【表１】
0006012623.tif 000004
【０１２０】
２．重合
重合は、１ガロンのオートクレーブにおいて、液体プロピレンで行う。状態調整後、反応器に、１３７５ｇのプロピレンおよび目標とした量の水素を装入し、６２℃にする。０．２５ｍｍｏｌのジシクロペンチルジメトキシシラン（ＤＣＰＤＭＳ）を、０．２７Ｍトリエチルアルミニウムイソオクタン溶液に添加し、その後、鉱油中の５．０ｗｔ％プロ触媒スラリーを添加する（実際の固体重量は、以下の表２に示す）。混合物を、室温で、前もって２０分間混合し、それから、反応器に注入し、重合を開始させる。前もって混合した触媒成分を、高圧触媒注入ポンプを使用して、イソオクタンとともに反応器に勢いよく流し込む。発熱後、温度を、６７℃に維持する。重合の総時間は、１時間であった。
【０１２１】
ポリマーのサンプルを、メルトフローレート（ＭＦＲ）、キシレン可溶分（ＸＳ）、多分散指数（ＰＤＩ）および最終融点（ＴＭＦ）について試験する。ＸＳは、１Ｈ  ＮＭＲ法を使用して測定する。
【０１２２】
触媒の性能およびポリマーの特性を、以下の表２に示す。
ＮＭ＝測定せず
Ｎ／Ａ＝データなし
【０１２３】
【表２】
0006012623.tif 000005
【０１２４】
表２からのデータは、ＳＨＡＣ（商標）３１０前駆体上で、カルボキシレート基に結合した第二級アルキル基を有するアルコキシプロピルエステル（ＩＥＤ３７）を含有するプロ触媒を使用して、低いＸＳおよび良好な触媒活性が得られることを示す。カルボキシレート部分に結合した基が、フェニル基（ＩＥＤ３０）、第一級アルキル基（ＩＥＤ３８）および第三級アルキル基（ＩＥＤ３９）の場合に、ＩＥＤについて高いＸＳが見られる。ＸＳは、Ｃ３リンカーでの置換基が嵩高い場合（ＩＥＤ４１）、非常に高くなる。加えて、ＸＳは、ＭａｇＴｉをプロ触媒前駆体として使用した場合もより高くなる。
【０１２５】
本発明は、本明細書に含まれる実施形態および例示に限定されるものではなく、以下の特許請求の範囲の範囲内に入る、実施形態の一部および異なる実施形態の要素の組み合わせを含む、それらの実施形態の変更形態を含むことを特に意図するものである。